"下記一般式[1]、および/または、下記一般式[2]で表される重合性化合物と、下記一般式[8]で表されるイオン性化合物とを含有することを特徴とする組成物。一般式[1]一般式[2]式[1]および式[2]中、Aは、下記一般式[3]を、Bは、下記一般式[4]を、Eは、下記一般式[5]、または一般式[6]を、Fは、水素原子、下記一般式[7]もしくは、ハロゲン原子を表し、nおよびmは、それぞれ独立に、1以上の整数を表す。一般式[3]式[3]中、R1~R2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表す。一般式[4]式[4]中、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R3~R7は、隣接した基が互いに結合して環を形成しても良い。一般式[5]式[5]中、R8は、置換または未置換の2価の脂肪族炭化水素基、置換もしくは未置換の2価の芳香族炭化水素基、置換もしくは未置換の2価の脂肪族複素環基、置換もしくは未置換の2価の芳香族複素環基を表し、R9は、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、Xは、直接結合、酸素原子、硫黄原子を表す。一般式[6]一般式[6]中、R10は、置換または未置換の2価の脂肪族炭化水素基、置換もしくは未置換の2価の芳香族炭化水素基、置換もしくは未置換の2価の脂肪族複素環基、または、置換もしくは未置換の2価の芳香族複素環基を表し、R11は、水素原子、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表し、Xは、直接結合、酸素原子、または、硫黄原子を表す。一般式[7]一般式[7]中、R12~R16は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R12~R16は、隣接した基が互いに結合して環を形成しても良い。一般式[8]一般式[8]中、Aは下記一般式[9]または下記一般式[10]を表し、Bは下記一般式[11]またはPF6を表す。一般式[9]一般式[9]中、R17~R19は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。一般式[10]一般式[10]中、Aは、窒素原子、もしくはリン原子を表し、R20~R23は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。一般式[11]一般式[11]中、Ar1は、置換もしくは未置換の1価の芳香族炭化水素基、または、置換もしくは未置換の1価の芳香族複素環基を表す。請求項1記載の組成物を加熱することにより重合性化合物を重合することを特徴とする有機エレクトロルミネッセンス素子用材料の製造方法。請求項2記載の製造方法で製造されてなる有機エレクトロルミネッセンス素子用材料。一対の電極間に複数層の有機層を形成してなる有機エレクトロルミネッセンス素子において、前記有機層の少なくとも一層が、請求項3記載の有機エレクトロルミネッセンス素子用材料を含んでなる有機エレクトロルミネッセンス素子。一対の電極間に正孔注入層、および/または、正孔輸送層を含む複数層の有機層を形成してなる有機エレクトロルミネッセンス素子において、前記有機層の少なくとも一層が、請求項3記載の有機エレクトロルミネッセンス素子用材料を含んでなる有機エレクトロルミネッセンス素子。正孔注入層、および/または、正孔輸送層が湿式成膜法により形成されてなる層である請求項5記載の有機エレクトロルミネッセンス素子。請求項3記載の有機エレクトロルミネッセンス素子用材料と、有機溶剤とからなる有機エレクトロルミネッセンス素子用インキ組成物。本発明の課題は、有機EL素子用材料に有用な化合物を提供すること、および、特に正孔注入層もしくは正孔輸送層用材料として好適に用いることができる化合物を提供することにある。さらには、この有機エレクトロルミネッセンス素子用材料を用いることにより、高い発光効率、低電圧駆動、色純度、長寿命、耐熱性などの優れた特性を示す有機EL素子を提供することである。本発明者らは、前記諸問題を解決するために、鋭意研究を重ねた結果、本発明に至った。すなわち本発明は、下記一般式[1]、および/または、下記一般式[2]で表される重合性化合物と、下記一般式[8]で表されるイオン性化合物とを含有することを特徴とする組成物に関する。一般式[1]一般式[2]一般式[1]及び一般式[2]中、Aは、下記一般式[3]を、Bは、下記一般式[4]を、Eは、下記一般式[5]、または一般式[6]を、Fは、水素原子、下記一般式[7]、もしくは、ハロゲン原子を表し、n及びmは、それぞれ独立に、1以上の整数を表す。一般式[3]一般式[3]中、R1およびR2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表す。一般式[4]一般式[4]中、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R3~R7は、隣接した基が互いに結合して環を形成しても良い。一般式[5]一般式[5]中、R8は、置換または未置換の2価の脂肪族炭化水素基、置換もしくは未置換の2価の芳香族炭化水素基、置換もしくは未置換の2価の脂肪族複素環基、または、置換もしくは未置換の2価の芳香族複素環基を表し、R9は、水素原子、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表し、Xは、直接結合、酸素原子、または、硫黄原子を表す。一般式[6]一般式[6]中、R10は、置換または未置換の2価の脂肪族炭化水素基、置換もしくは未置換の2価の芳香族炭化水素基、置換もしくは未置換の2価の脂肪族複素環基、または、置換もしくは未置換の2価の芳香族複素環基を表し、R11は、水素原子、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表し、Xは、直接結合、酸素原子、または、硫黄原子を表す。一般式[7]一般式[7]中、R12~R16は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R12~R16は、隣接した基が互いに結合して環を形成しても良い。一般式[8]一般式[8]中、Aは下記一般式[9]または下記一般式[10]を表し、Bは下記一般式[11]またはPF6を表す。一般式[9]一般式[9]中、R17~R19は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。一般式[10]一般式[10]中、Aは、窒素原子、もしくはリン原子を表し、R20~R23は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。一般式[11]一般式[11]中、Ar1は、置換もしくは未置換の1価の芳香族炭化水素基、または、置換もしくは未置換の1価の芳香族複素環基を表す。また、本発明は、上記の組成物を加熱することにより重合性化合物を重合することを特徴とする有機エレクトロルミネッセンス素子用材料の製造方法に関する。また、本発明は、上記の製造方法で製造されてなる有機エレクトロルミネッセンス素子用材料に関する。また、本発明は、一対の電極間に複数層の有機層を形成してなる有機エレクトロルミネッセンス素子において、前記有機層の少なくとも一層が、上記有機エレクトロルミネッセンス素子用材料を含んでなる有機エレクトロルミネッセンス素子に関する。また、本発明は、一対の電極間に正孔注入層、および/または、正孔輸送層を含む複数層の有機層を形成してなる有機エレクトロルミネッセンス素子において、前記有機層の少なくとも一層が、上記有機エレクトロルミネッセンス素子用材料を含んでなる有機エレクトロルミネッセンス素子に関する。また、本発明は、正孔注入層、および/または、正孔輸送層が湿式成膜法により形成されてなる層である上記有機エレクトロルミネッセンス素子に関する。また、本発明は、上記有機エレクトロルミネッセンス素子用材料と、有機溶剤とからなる有機エレクトロルミネッセンス素子用インキ組成物に関する。本発明の有機EL素子用材料を用いた有機EL素子は、低い電圧で駆動し、かつ、長寿命であるため、壁掛けテレビ等のフラットパネルディスプレイや平面発光体として好適に使用することができ、複写機やプリンター等の光源、液晶ディスプレイや計器類等の光源、表示板、標識灯等への応用が可能である。以下、詳細にわたって本発明を説明する。まず、一般式[3]における、R1およびR2は、それぞれ独立に、水素原子、または、置換または未置換の1価の脂肪族炭化水素基、または、置換もしくは未置換の1価の芳香族炭化水素基、または、置換もしくは未置換の1価の脂肪族複素環基、または、置換もしくは未置換の1価の芳香族複素環基を表すここで、1価の脂肪族炭化水素基としては、炭素数1~18の1価の脂肪族炭化水素基を指し、そのようなものとしては、アルキル基、アルケニル基、アルキニル基、シクロアルキル基が挙げられる。ここで、アルキル基としては、メチル基、エチル基、プロピル基、イソプロピル基、ブチル基、イソブチル基、sec-ブチル基、tert-ブチル基、ペンチル基、イソペンチル基、ヘキシル基、ヘプチル基、オクチル基、デシル基、ドデシル基、ペンタデシル基、オクタデシル基といった炭素数1~18のアルキル基が挙げられる。また、アルケニル基としては、ビニル基、1-プロペニル基、2-プロペニル基、イソプロペニル基、1-ブテニル基、2-ブテニル基、3-ブテニル基、1-オクテニル基、1-デセニル基、1-オクタデセニル基といった炭素数2~18のアルケニル基が挙げられる。また、アルキニル基としては、エチニル基、1-プロピニル基、2-プロピニル基、1-ブチニル基、2-ブチニル基、3-ブチニル基、1-オクチニル基、1-デシニル基、1-オクタデシニル基といった炭素数2~18のアルキニル基が挙げられる。また、シクロアルキル基としては、シクロプロピル基、シクロブチル基、シクロペンチル基、シクロヘキシル基、シクロヘプチル基、シクロオクチル基、シクロオクタデシル基、2-インデノ基といった炭素数3~18のシクロアルキル基が挙げられる。さらに、1価の芳香族炭化水素基としては、1価の単環、縮合環、環集合芳香族炭化水素基が挙げられる。ここで、1価の単環芳香族炭化水素基としては、フェニル基、o-トリル基、m-トリル基、p-トリル基、2,4-キシリル基、p-クメニル基、メシチル基等の炭素数6~18の1価の単環芳香族炭化水素基が挙げられる。また、1価の縮合環芳香族炭化水素基としては、1-ナフチル基、2-ナフチル基、1-アンスリル基、2-アンスリル基、5-アンスリル基、1-フェナンスリル基、9-フェナンスリル基、1-アセナフチル基、2-アズレニル基、1-ピレニル基、2-トリフェニレル基等の炭素数10~18の1価の縮合環芳香族炭化水素基が挙げられる。また、1価の環集合芳香族炭化水素基としては、o-ビフェニリル基、m-ビフェニリル基、p-ビフェニリル基等の炭素数12~18の1価の環集合芳香族炭化水素基が挙げられる。さらに、1価の脂肪族複素環基としては、2-ピラゾリノ基、ピペリジノ基、モルホリノ基、2-モルホリニル基といった炭素数3~18の1価の脂肪族複素環基が挙げられる。さらに、1価の芳香族複素環基としては、トリアゾリル基、3-オキサジアゾリル基、2-フラニル基、3-フラニル基、2-フリル基、3-フリル基、2-チエニル基、3-チエニル基、1-ピロ-リル基、2-ピロ-リル基、3-ピロ-リル基、2-ピリジル基、3-ピリジル基、4-ピリジル基、2-ピラジル基、2-オキサゾリル基、3-イソオキサゾリル基、2-チアゾリル基、3-イソチアゾリル基、2-イミダゾリル基、3-ピラゾリル基、2-キノリル基、3-キノリル基、4-キノリル基、5-キノリル基、6-キノリル基、7-キノリル基、8-キノリル基、1-イソキノリル基、2-キノキサリニル基、2-ベンゾフリル基、2-ベンゾチエニル基、N-インドリル基、N-カルバゾリル基、N-アクリジニル基、2-チオフェニル基、3-チオフェニル基、ビピリジル基、フェナントロリル基といった炭素数2~18の1価の芳香族複素環基が挙げられる。一般式[4]における、R3~R7は、それぞれ独立に、水素原子、または、ハロゲン原子、または、置換または未置換の1価の脂肪族炭化水素基、または、置換もしくは未置換の1価の芳香族炭化水素基、または、置換もしくは未置換の1価の脂肪族複素環基、置換もしくは未置換の1価の芳香族複素環基、または、シアノ基、または、置換シリル基、または、アルコキシル基、または、アリ-ルオキシ基、または、置換アミノ基を表し、R3~R7は、隣接した基が互いに結合して環を形成しても良い。ここで、ハロゲン原子、置換もしくは未置換の1価の脂肪族炭化水素基、置換もしくは未置換の1価の芳香族炭化水素基、置換もしくは未置換の1価の脂肪族複素環基、および置換もしくは未置換の1価の芳香族複素環基は前述のものが挙げられる。さらに、置換シリル基としては、置換もしくは未置換のアルキル基、または、置換もしくは未置換のアリール基によって置換されたシリル基であり、モノアルキルシリル基、モノアリールシリル基、ジアルキルシリル基、ジアリールシリル基、トリアルキルシリル基、トリアリールシリル基等といった置換シリル基が挙げられる。ここで、モノアルキルシリル基としては、モノメチルシリル基、モノエチルシリル基、モノブチルシリル基、モノイソプロピルシリル基、モノデカンシリル、モノイコサンシリル基、モノトリアコンタンシリル基等のモノアルキルシリル基が挙げられる。また、モノアリールシリル基としては、モノフェニルシリル基、モノトリルシリル基、モノナフチルシリル基、モノアンスリルシリル基等のモノアリールシリルが挙げられる。また、ジアルキルシリル基としては、ジメチルシリル基、ジエチルシリル基、ジメチルエチルシリル基、ジイソプロピルシリル基、ジブチルシリル基、ジオクチルシリル基、ジデカンシリル基等のジアルキルシリル基が挙げられる。また、ジアリールシリル基としては、ジフェニルシリル基、ジトリルシリル基等のジアリールシリルが挙げられる。また、トリアルキルシリル基としては、トリメチルシリル基、トリエチルシリル基、ジメチルエチルシリル基、トリイソプロピルシリル基、トリブチルシリル基、トリオクチルシリル基等のトリアルキルシリル基が挙げられる。また、トリアリールシリル基としては、トリフェニルシリル基、トリトリルシリル基等のトリアリールシリル基が挙げられる。また、アルコキシル基としては、メトキシ基、エトキシ基、プロポキシ基、ブトキシ基、tert-ブトキシ基、オクチルオキシ基、tert-オクチルオキシ基といった炭素数1~8のアルコキシル基が挙げられる。また、アリールオキシ基としては、フェノキシ基、4-tert-ブチルフェノキシ基、1-ナフチルオキシ基、2-ナフチルオキシ基、9-アンスリルオキシ基といった炭素数6~14のアリ-ルオキシ基が挙げられる。ここで、置換アミノ基としては、N-メチルアミノ基、N-エチルアミノ基、N,N-ジエチルアミノ基、N,N-ジイソプロピルアミノ基、N,N-ジブチルアミノ基、N-ベンジルアミノ基、N,N-ジベンジルアミノ基、N-フェニルアミノ基、N-フェニル-N-メチルアミノ基、N,N-ジフェニルアミノ基、N,N-ビスm-トリルアミノ基、N,N-ビスp-トリルアミノ基、N,N-ビスp-ビフェニリルアミノ基、ビス[4-4-メチルビフェニリル]アミノ基、N-α-ナフチル-N-フェニルアミノ基、N-β-ナフチル-N-フェニルアミノ基等の炭素数2~26の置換アミノ基が挙げられる。さらに一般式[5]および[6]中、R8~R9、R10~R11は、それぞれ独立に、水素原子、または、置換または未置換の1価の脂肪族炭化水素基、または、置換もしくは未置換の1価の芳香族炭化水素基、または、置換もしくは未置換の1価の脂肪族複素環基、または、置換もしくは未置換の1価の芳香族複素環基を表す。さらに、一般式[7]中、R12~R16は、それぞれ独立に、水素原子、または、ハロゲン原子、または、置換または未置換の1価の脂肪族炭化水素基、または、置換もしくは未置換の1価の芳香族炭化水素基、または、置換もしくは未置換の1価の脂肪族複素環基、または、置換もしくは未置換の1価の芳香族複素環基、または、シアノ基、または、置換シリル基、または、アルコキシル基、または、アリ-ルオキシ基、または、置換アミノ基を表し、R12~R16は、隣接した基が互いに結合して環を形成しても良いここで、一般式[5]~[7]における、ハロゲン原子、置換もしくは未置換の1価の脂肪族炭化水素基、置換もしくは未置換の1価の芳香族炭化水素基、置換もしくは未置換の1価の脂肪族複素環基、および置換もしくは未置換の1価の芳香族複素環基は前述のものが挙げられる。また、一般式[1]および[2]における、nおよびmは、それぞれ独立に、1以上の整数を表す。ここで、nおよびmは好ましくは1~1000であり、特に好ましくは1~100である。この理由として、分子量が大きいと、汎用性有機溶媒に溶解しづらくなる懸念があるためである。本発明で用いられる一般式[1]で表される化合物の代表例を、以下の表1に示すが、本発明は、この代表例に限定されるものではない。本発明で用いられる一般式[2]で表される化合物の代表例を、以下の表2に示すが、本発明は、この代表例に限定されるものではない。さらに一般式[8]中、Aは一般式[9]または一般式[10]を表し、Bは一般式[11]またはPF6を表す。ここで、一般式[9]中、R17~R19は、それぞれ独立に、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表す。ここで、一般式[9]における、置換または未置換の1価の脂肪族炭化水素基、置換もしくは未置換の1価の芳香族炭化水素基、置換もしくは未置換の1価の脂肪族複素環基、および、置換もしくは未置換の1価の芳香族複素環基は前述のものが挙げられる。本発明で用いられる一般式[9]で表される化合物の代表例を、以下の表3に代表例を示す。尚、本発明は、この代表例に限定されるものではない。また、一般式[10]中、Aは、窒素原子、もしくはリン原子を表し、R20~R23は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。ここで、一般式[10]における、置換または未置換の1価の脂肪族炭化水素基、置換もしくは未置換の1価の芳香族炭化水素基、置換もしくは未置換の1価の脂肪族複素環基、および、置換もしくは未置換の1価の芳香族複素環基は前述のものが挙げられる。本発明で用いられる一般式[10]で表される化合物の代表例を、以下の表4に代表例を示す。尚、本発明は、この代表例に限定されるものではない。さらに、一般式[11]中、Ar1は、置換もしくは未置換の1価の芳香族炭化水素基、置換もしくは未置換の1価の芳香族複素環基を表す。ここで、一般式[11]における、置換もしくは未置換の1価の芳香族炭化水素基、および、置換もしくは未置換の1価の芳香族複素環基は前述のものが挙げられる。本発明で用いられる一般式[11]で表される化合物の代表例を、以下の表5に代表例を示す。尚、本発明は、この代表例に限定されるものではない。尚、本発明における、湿式成膜法とは、塗布法、インクジェット法、ディップコート法、ダイコート法、スプレーコート法、スピンコート法、ロールコーター法、湿漬塗布法、スクリーン印刷法、フレキソ印刷、スクリーン印刷法、LB法等などにより、組成物を塗布して成膜するものである。次に、有機EL素子用インキ組成物について説明する。本発明における有機EL素子用インキ組成物は、少なくとも本発明の有機EL素子用材料と溶剤を含有する。上記、有機EL素子用インキ組成物に含まれる溶剤としては種々の溶剤が適用可能であり、特に限定されない。例えば、トルエン、キシレン、メチシレン、シクロヘキシルベンゼン、テトラリン等の芳香族炭化水素;クロロベンゼン、ジクロロベンゼン、トリクロロベンゼン等のハロゲン化芳香族炭化水素;1,2-ジメトキシベンゼン、1,3-ジメトキシベンゼン、アニソール、フェネトール、2-メトキシトルエン、3-メトキシトルエン、4-メトキシトルエン、2,3-ジメチルアニソール、2,4-ジメチルアニソール等の芳香族エーテル;酢酸フェニル、プロピオン酸フェニル、安息香酸メチル、安息香酸エチル、安息香酸プロピル、安息香酸n-ブチル等の芳香族エステル;シクロヘキサノン、シクロオクタノン等の脂環を有するケトン;メチルエチルケトン、ジブチルケトン等の脂肪族ケトン;メチルエチルケトン、シクロヘキサノール、シクロオクタノール等の脂環を有するアルコール;ブタノール、ヘキサノール等の脂肪族アルコール;エチレングリコールジメチルエーテル、エチレングリコールジエチルエーテル、プロピレングリコール-1-モノメチルエーテルアセタートPGMEA等の脂肪族エーテル;酢酸エチル、酢酸n-ブチル、乳酸エチル、乳酸n-ブチル等の脂肪族エステル等が挙げられる。これらのうち、水の溶解度が低い点、容易には変質しない点で、トルエン、キシレン、メチシレン、シクロヘキシルベンゼン、テトラリン等の芳香族炭化水素が好ましい。また、これらの溶媒は単独で使用しても複数混合して用いてもよい。尚、使用可能な溶媒はこれらに限定されるものではない。有機電界発光素子には、陰極等の水分により著しく劣化する材料が多く使用されているため、組成物中の水分の存在は、乾燥後の膜中に水分が残留し、素子の特性を低下させる可能性が考えられ好ましくない。また、湿式成膜時における組成物からの溶剤蒸発による、成膜安定性の低下を低減するためには、有機EL素子用組成物の溶剤として、沸点が100°C以上、好ましくは沸点が150°C以上、より好ましくは沸点が200°C以上の溶剤を用いることが効果的である。本発明の有機EL素子用インキ組成物は、発光材料が低分子材料であって、湿式成膜法によりこの発光材料を含有する層が形成される有機EL発光素子に用いられることが好ましい。本発明の有機EL素子用インキ組成物は、主に、発光材料を含有させ、発光層を形成するために用いられるが、正孔輸送層などの他の層に用いてもよい。本発明においては、本発明の目的が損なわれない範囲で、所望により発光層に本発明のインキ組成物に、他の公知の発光材料を含有させても良く、また、本発明の組成物を湿式成膜法により成膜した発光層に、他の公知の発光材料を含む発光層を積層しても良い。尚、この場合、他の公知の発光材料を含む発光層は真空蒸着法等の乾式法で形成してもよい。本発明の有機EL素子用インキ組成物は、本発明の有機EL素子用材料の含有量が0.5wt以上であることが好ましい。通常、有機EL素子の発光層膜厚は10~100nmであるが、一般的には50nm以上の場合が多い。50nmよりも薄い膜厚になると発光性能の低下や大幅な色調のずれ等の不具合を生じてしまう。50nm以上の膜厚を容易に形成するには0.5wt以上の溶液濃度であることが好ましい。0.5wtよりも濃度が低い場合は厚膜形成が困難となる。本発明の有機EL素子用インキ組成物には、上述した有機EL素子用材料と溶剤の他に、必要に応じて公知の添加剤を添加してもよい。本発明の有機EL素子用インキ組成物は、公知の湿式成膜法、例えば、塗布法、インクジェット法、ディップコート法、ダイコート法、スプレーコート法、スピンコート法、ロールコーター法、湿漬塗布法、スクリーン印刷法、フレキソ印刷、スクリーン印刷法、LB法等により成膜できる。ここで、本発明の化合物からなる有機エレクトロルミネッセンス素子用材料を用いて作成することができる有機EL素子について詳細に説明する。有機EL素子は、陽極と陰極間に一層または多層の有機層を形成した素子から構成されるが、ここで、一層型有機EL素子とは、陽極と陰極との間に発光層のみからなる素子を指す。一方、多層型有機EL素子とは、発光層の他に、発光層への正孔や電子の注入を容易にしたり、発光層内での正孔と電子との再結合を円滑に行わせたりすることを目的として、正孔注入層、正孔輸送層、正孔阻止層、電子注入層などを積層させたものを指す。また、発光層と陽極との間で発光層に隣接して存在し、発光層と陽極、又は発光層と、正孔注入層若しくは正孔輸送層とを隔離する役割をもつ層であるインターレイヤー層を挿入しても良い。したがって、多層型有機EL素子の代表的な素子構成としては、1陽極/正孔注入層/発光層/陰極、2陽極/正孔注入層/正孔輸送層/発光層/陰極、3陽極/正孔注入層/発光層/電子注入層/陰極、4陽極/正孔注入層/正孔輸送層/発光層/電子注入層/陰極、5陽極/正孔注入層/発光層/正孔阻止層/電子注入層/陰極、6陽極/正孔注入層/正孔輸送層/発光層/正孔阻止層/電子注入層/陰極、7陽極/発光層/正孔阻止層/電子注入層/陰極、8陽極/発光層/電子注入層/陰極9陽極/正孔注入層/正孔輸送層/インターレイヤー層/発光層/陰極、10陽極/正孔注入層/インターレイヤー層/発光層/電子注入層/陰極、11陽極/正孔注入層/正孔輸送層/インターレイヤー層/発光層/電子注入層/陰極、等の多層構成で積層した素子構成が考えられる。また、上述した各有機層は、それぞれ二層以上の層構成により形成されても良く、いくつかの層が繰り返し積層されていても良い。そのような例として、近年、光取り出し効率の向上を目的に、上述の多層型有機EL素子の一部の層を多層化するマルチフォトンエミッションと呼ばれる素子構成が提案されている。これは例えば、ガラス基板/陽極/正孔輸送層/電子輸送性発光層/電子注入層/電荷発生層/発光ユニット/陰極から構成される有機EL素子に於いて、電荷発生層と発光ユニットの部分を複数層積層するといった方法が挙げられる。本発明の有機EL素子を作製する方法については、上記の材料および方法により陽極、発光層、必要に応じて正孔注入層、および必要に応じて電子注入層を形成し、最後に陰極を形成すればよい。また、陰極から陽極へ、前記と逆の順序で有機EL素子を作製することもできる。この有機EL素子は、透光性の基板上に作製する。この透光性基板は有機EL素子を支持する基板であり、その透光性については、400~700nmの可視領域の光の透過率が50以上、好ましくは90以上であるものが望ましく、さらに平滑な基板を用いるのが好ましい。これら基板は、機械的、熱的強度を有し、透明であれば特に限定されるものではないが、例えば、ガラス板、合成樹脂板などが好適に用いられる。ガラス板としては、特にソーダ石灰ガラス、バリウムストロンチウム含有ガラス、鉛ガラス、アルミノケイ酸ガラス、ホウケイ酸ガラス、バリウムホウケイ酸ガラス、石英などで成形された板が挙げられる。また、合成樹脂板としては、ポリカーボネート樹脂、アクリル樹脂、ポリエチレンテレフタレート樹脂、ポリエーテルサルファイド樹脂、ポリサルフォン樹脂などの板が挙げられる。本発明の有機EL素子の各層の形成方法としては、真空蒸着、電子線ビーム照射、スパッタリング、プラズマ、イオンプレーティング等の乾式成膜法、もしくはスピンコーティング、ディッピング、フローコーティング等の湿式成膜法のいずれかの方法を適用することができる。また、特表2002-534782や、S.T.Lee,etal.,ProceedingsofSID’02,p.7842002に記載されているLITILaserInducedThermalImaging、レーザー熱転写法や、印刷オフセット印刷、フレキソ印刷、グラビア印刷、スクリーン印刷、インクジェット等の方法を適用することもできる。有機層は、特に分子堆積膜であることが好ましい。ここで分子堆積膜とは、気相状態の材料化合物から沈着され形成された薄膜や、溶液状態または液相状態の材料化合物から固体化され形成された膜のことであり、通常この分子堆積膜は、LB法により形成された薄膜分子累積膜とは凝集構造、高次構造の相違や、それに起因する機能的な相違により区分することができる。また特開昭57-51781号公報に開示されているように、樹脂等の結着剤と材料化合物とを溶剤に溶かして溶液とした後、これをスピンコート法等により薄膜化することによっても、有機層を形成することができる。各層の膜厚は特に限定されるものではないが、膜厚が厚すぎると一定の光出力を得るために大きな印加電圧が必要となり効率が悪くなり、逆に膜厚が薄すぎるとピンホール等が発生し、電界を印加しても充分な発光輝度が得にくくなる。したがって、各層の膜厚は、1nmから1μmの範囲が適しているが、10nmから0.2μmの範囲がより好ましい。また、有機EL素子の温度、湿度、雰囲気等に対する安定性向上のために、素子の表面に保護層を設けたり、樹脂等により素子全体を被覆や封止を施したりしても良い。特に素子全体を被覆や封止する際には、光によって硬化する光硬化性樹脂が好適に使用される。本発明の有機EL素子に印加する電流は通常、直流であるが、パルス電流や交流を用いてもよい。電流値、電圧値は、素子破壊しない範囲内であれば特に制限はないが、素子の消費電力や寿命を考慮すると、なるべく小さい電気エネルギーで効率良く発光させることが望ましい。本発明の有機EL素子の駆動方法は、パッシブマトリクス法のみならず、アクティブマトリックス法での駆動も可能である。また、本発明の有機EL素子から光を取り出す方法としては、陽極側から光を取り出すボトムエミッションという方法のみならず、陰極側から光を取り出すトップエミッションという方法にも適用可能である。これらの方法や技術は、城戸淳二著、有機ELのすべて、日本実業出版社2003年発行に記載されている。本発明の有機EL素子のフルカラー化方式の主な方式としては、3色塗り分け方式、色変換方式、カラーフィルター方式が挙げられる。3色塗り分け方式では、シャドウマスクを使った蒸着法や、インクジェット法や印刷法が挙げられる。また、特表2002-534782や、S.T.Lee,etal.,ProceedingsofSID’02,p.7842002に記載されているレーザー熱転写法LaserInducedThermalImaging、LITI法ともいわれるも用いることができる。色変換方式では、青色発光の発光層を使って、蛍光色素を分散した色変換CCM層を通して、青色より長波長の緑色と赤色に変換する方法である。カラーフィルター方式では、白色発光の有機EL素子を使って、液晶用カラーフィルターを通して3原色の光を取り出す方法であるが、これら3原色に加えて、一部白色光をそのまま取り出して発光に利用することで、素子全体の発光効率をあげることもできる。さらに、本発明の有機EL素子は、マイクロキャビティ構造を採用しても構わない。これは、有機EL素子は、発光層が陽極と陰極との間に挟持された構造であり、発光した光は陽極と陰極との間で多重干渉を生じるが、陽極及び陰極の反射率、透過率などの光学的な特性と、これらに挟持された有機層の膜厚とを適当に選ぶことにより、多重干渉効果を積極的に利用し、素子より取り出される発光波長を制御するという技術である。これにより、発光色度を改善することも可能となる。この多重干渉効果のメカニズムについては、J.Yamada等によるAM-LCDDigestofTechnicalPapers,OD-2,p.77~802002に記載されている。以上述べたように、本発明の有機エレクトロルミネッセンス素子用材料を用いた有機EL素子は、低い駆動電圧で長時間の青色発光を得ることが可能である。故に、本有機EL素子は、壁掛けテレビ等のフラットパネルディスプレイや各種の平面発光体として、さらには、複写機やプリンター等の光源、液晶ディスプレイや計器類等の光源、表示板、標識灯等への応用が考えられる。以下、本発明を実施例で説明するが、本発明はこれら実施例になんら限定されるものではない。なお、以下の製造例、実施例、比較例の説明中、部は重量部、は重量を表す。また、以下の製造例においては、赤外線吸収スペクトルIRは、パーキンエルマー社製SpectrumOneVer.Aフーリエ変換赤外線分光分析装置を用いて測定した。また、NMRスペクトルは、日本電子社製GSX270FT-NMR分析装置を用いて測定した。さらに、GPC分析は、東ソー社製GPC-8020カラム:TSKgelMultipore-Hを用いて測定した。実施例1化合物1の合成方法反応式1-1~1-3を用いて化合物1を合成した。反応式1-1反応式1-1中、R1~R2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R3~R7は、隣接した基が互いに結合して環を形成しても良い。nは、それぞれ独立に、1以上の整数を表す。反応式1-2反応式1-2中、R1~R2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R8は、置換または未置換の2価の脂肪族炭化水素基、置換もしくは未置換の2価の芳香族炭化水素基、置換もしくは未置換の2価の脂肪族複素環基、置換もしくは未置換の2価の芳香族複素環基を表し、R9は、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、Xは、直接結合、酸素原子、硫黄原子を表し、R3~R7は、隣接した基が互いに結合して環を形成しても良い。nは、それぞれ独立に、1以上の整数を表す。反応式1-3反応式1-3中、R1~R2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R8は、置換または未置換の2価の脂肪族炭化水素基、置換もしくは未置換の2価の芳香族炭化水素基、置換もしくは未置換の2価の脂肪族複素環基、置換もしくは未置換の2価の芳香族複素環基を表し、R9は、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、Xは、直接結合、酸素原子、硫黄原子を表し、R10~R14は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R3~R7、R10~R14は、隣接した基が互いに結合して環を形成しても良い。nは、それぞれ独立に、1以上の整数を表す。実施例2化合物41の合成方法反応式2-1~2-2を用いて化合物2を合成した。反応式2-1反応式2-1中、R1~R2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R3~R7は、隣接した基が互いに結合して環を形成しても良い。mは、それぞれ独立に、1以上の整数を表す。反応式2-2反応式2-2中、R1~R2は、それぞれ独立に、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、R3~R7は、それぞれ独立に、水素原子、ハロゲン原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基、シアノ基、置換シリル基、アルコキシル基、アリ-ルオキシ基、または、置換アミノ基を表し、R10は、置換または未置換の2価の脂肪族炭化水素基、置換もしくは未置換の2価の芳香族炭化水素基、置換もしくは未置換の2価の脂肪族複素環基、置換もしくは未置換の2価の芳香族複素環基を表し、R11は、水素原子、置換または未置換の1価の脂肪族炭化水素基、置換もしくは未置換の1価の芳香族炭化水素基、置換もしくは未置換の1価の脂肪族複素環基、置換もしくは未置換の1価の芳香族複素環基を表し、Xは、直接結合、酸素原子、硫黄原子を表し、R3~R7は、隣接した基が互いに結合して環を形成しても良い。mは、それぞれ独立に、1以上の整数を表す。実施例3~80上記に示す反応式1-1~1-3または、反応式2-1~2-2を組み合わせて、表6および表7に示す化合物を合成した。実施例1~40のGPCによる分子量測定結果を表6および表7に示す。実施例81~100化合物81~100の合成方法反応式3-1を用いて化合物81~100を合成した。反応式3-1反応式3-1中、R17~R19は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表し、Ar1は、置換もしくは未置換の1価の芳香族炭化水素基、または、置換もしくは未置換の1価の芳香族複素環基を表す。以下、表8に、反応式3-1で合成した化合物を示す。実施例101~130化合物101~130の合成方法反応式3-2を用いて化合物101~130を合成した。反応式3-2反応式3-2中、Aは、窒素原子、もしくはリン原子を表し、R20~R23は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表し、Ar1は、置換もしくは未置換の1価の芳香族炭化水素基、または、置換もしくは未置換の1価の芳香族複素環基を表す。以下、表9に、反応式3-2で合成した化合物を示す。実施例131~150化合物131~150の合成方法反応式3-3を用いて化合物131~150を合成した。反応式3-3反応式3-3中、R17~R19は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。以下、表10に、反応式3-3で合成した化合物を示す。実施例151~180化合物151~180の合成方法反応式3-4を用いて化合物151~180を合成した。反応式3-4反応式3-4中、Aは、窒素原子、またはリン原子を表し、R20~R23は、それぞれ独立に、置換または未置換の1価の脂肪族炭化水素基、置換もしくは未置換の1価の芳香族炭化水素基、置換もしくは未置換の1価の脂肪族複素環基、または、置換もしくは未置換の1価の芳香族複素環基を表す。以下、表11に、反応式3-4で合成した化合物を示す。有機EL素子の実施例以下、本発明の化合物を有機EL素子用材料として用いた有機EL素子について下記実施例により説明するが、本発明は下記実施例に限定されるものではない。実施例においては、特に断りのない限り、混合比は全て重量比を示す。蒸着真空蒸着は106Torrの真空中にて、基板の加熱や冷却といった温度制御はしない条件下で行った。また、素子の発光特性は、発光素子面積2mm×2mmの有機EL素子を用いて特性を測定した。実施例181洗浄したITO電極付きガラス板上に、PEDOT/PSSポリ-2,5-チオフェン/ポリスチレンスルホン酸、Bayer社製BAYTRONPVPCH8000をスピンコート法にて製膜し、200°C乾燥により、膜厚60nmの正孔注入層を得た。次いで、本発明の表6中の実施例1の化合物に表8中の実施例96の化合物を10w混合させ、これを0.5wtの濃度でトルエンに溶解させ、スピンコーティング法により20nmの膜厚の正孔輸送層を製膜し、200°Cにて重合させた。ついで、以下に示す化合物Aと化合物Bを、98:2の割合で1.0wtの濃度でトルエンに溶解させ、スピンコーティング法により40nmの膜厚の発光層を製膜し、100°Cにて乾燥させた。さらにその上に、以下に示す化合物Cを、真空蒸着して膜厚20nmの電子注入層を作成し、その上に、まずフッ化リチウムを1nm、次いでアルミニウムAlを150nm蒸着して電極を形成し、有機EL素子を得た。この素子について通電試験を行ったところ、最大発光輝度380cd/m2の青色発光が得られた。この素子を6Vに駆動させた際の色度は、CIEx,y=0.14,0.14の青色発光であった。この素子を発光輝度500cd/m2で室温にて定電流駆動したときの輝度半減寿命を測定した。また、電流密度12.5mA/cm2で駆動させた時の初期輝度、および60°Cの環境で100時間連続駆動させた後の輝度を測定した。結果を表12に示す。実施例182~220表6中の実施例1のかわりに、表6から表11に示す実施例化合物を用いて発光層を作成した以外は実施例181と同様に素子を作成した。この素子を発光輝度500cd/m2で室温にて定電流駆動したときの輝度半減寿命を測定した。また、電流密度12.5mA/cm2で駆動させた時の初期輝度、および60°Cの環境で100時間連続駆動させた後の輝度を測定した。結果を表12に示す。比較例1実施例181において、正孔輸送層を製膜しない以外は、実施例181と同様に素子を作成した。この素子を6Vに駆動させた際の色度は、CIEx,y=0.15,0.13の青色発光であった。この素子を発光輝度500cd/m2で室温にて定電流駆動したときの輝度と半減寿命を測定した。また、電流密度12.5mA/cm2で駆動させた時の初期輝度、および60°Cの環境で100時間連続駆動させた後の輝度を測定した。結果を表12に示す。比較例2実施例181において、表8中の実施例96の化合物を使用しない以外は、実施例181と同様に素子を作成した。この素子を6Vに駆動させた際の色度は、CIEx,y=0.14,0.14の青色発光であった。この素子を発光輝度500cd/m2で室温にて定電流駆動したときの輝度と半減寿命を測定した。また、電流密度12.5mA/cm2で駆動させた時の初期輝度、および60°Cの環境で100時間連続駆動させた後の輝度を測定した。結果を表12に示す。表12表12から明らかなように、本発明の化合物はいずれも、比較例1および2で作成した素子よりも、長寿命で且つ、高い輝度が得られた。実施例221洗浄したITO電極付きガラス板上に、本発明の表6中の実施例1の化合物に表8中の実施例96の化合物を10w混合させ、これを0.5wtの濃度でトルエンに溶解させ、スピンコーティング法により20nmの膜厚の正孔輸送層を製膜し、200°Cにて重合させた。ついで、以下に示す化合物Dと化合物Eを、98:2の割合で1.0wtの濃度でトルエンに溶解させ、スピンコーティング法により40nmの膜厚の発光層を製膜し、100°Cにて乾燥させた。さらにその上に、以下に示す化合物Cを、真空蒸着して膜厚20nmの電子注入層を作成し、その上に、まずフッ化リチウムを1nm、次いでアルミニウムAlを150nm蒸着して電極を形成し、有機EL素子を得た。この素子について通電試験を行ったところ、最大発光輝度380cd/m2の青色発光が得られた。この素子を6Vに駆動させた際の色度は、CIEx,y=0.13,0.15の青色発光であった。この素子を発光輝度500cd/m2で室温にて定電流駆動したときの輝度半減寿命を測定した。また、電流密度12.5mA/cm2で駆動させた時の初期輝度、および60°Cの環境で100時間連続駆動させた後の輝度を測定した。結果を表13に示す。実施例222~260表6中の実施例1のかわりに、表6から表11に示す実施例化合物を用いて発光層を作成した以外は実施例221と同様に素子を作成した。この素子を発光輝度500cd/m2で室温にて定電流駆動したときの輝度半減寿命を測定した。また、電流密度12.5mA/cm2で駆動させた時の初期輝度、および60°Cの環境で100時間連続駆動させた後の輝度を測定した。結果を表13に示す。比較例3実施例221において、表8中の実施例96を使用しない以外は、実施例221と同様に素子を作成した。この素子を6Vに駆動させた際の色度は、CIEx,y=0.13,0.15の青色発光であった。この素子を発光輝度500cd/m2で室温にて定電流駆動したときの輝度と半減寿命を測定した。また、電流密度12.5mA/cm2で駆動させた時の初期輝度、および60°Cの環境で100時間連続駆動させた後の輝度を測定した。結果を表13に示す。表13表13から明らかなように、本発明の化合物はいずれも、比較例3で作成した素子よりも、長寿命で且つ、高い輝度が得られた。以上のように、本発明で示された有機エレクトロルミネッセンス素子用材料を用いることにより、高い性能のEL素子が作成できる。比較化合物に対して格段に高い性能が発揮されることは明らかであり、有機EL素子の高い発光効率、低駆動電圧化、長寿命化、高色純度な青色発光が達成できる。"